СПОСОБ СУШКИ ВОДНЫХ ФОРМОВОЧНЫХ КРАСОК

1. Способ сушки покрытия на основе воды, включающий
а) получение покрытия на основе воды,
b) нанесение покрытия на основе воды по меньшей мере на часть поверхности литейной формы,
c) возможно частичное или полное матирование нанесенного покрытия на основе воды, причем в зависимости от прошедшего времени часть жидкости-носителя покрытия переходит в подложку,
d) нанесение горючей жидкости на возможно матированный слой покрытия на основе воды и
e) полное сгорание горючей жидкости,
причем высушенный слой покрытия, полученный после полного сгорания горючей жидкости, имеет остаточную влажность менее 8%, определенную по карбидному методу Ридель-де-Хайена, Зеельце.
2. Способ по п.1, где на стадии b) покрытие на основе воды наносят по меньшей мере на часть поверхности литейной формы без покрытия.
3. Способ по п.1, где на стадии b) покрытие на основе воды наносят по меньшей мере на часть грунтовочного слоя, предварительно нанесенного по меньшей мере на часть поверхности литейной формы без покрытия.
4. Способ по любому одному из предшествующих пунктов, где покрытие на основе воды содержит 20-79,9 вес.%, предпочтительно, 50-70 вес.% огнеупорных материалов в виде частиц.
5. Способ по п.4, где огнеупорные материалы в виде частиц выбраны из диатомита, каолинов, кальцинированных каолинов, каолинита, метакаолинита, пирофиллита, слюды, окиси циркония, силиката циркония, окиси алюминия, андалузита, шамота, окиси железа, кианита, боксита, оливина, кварца, талька, графита и сажи.
6. Способ по любому одному из пп.1-3, где покрытие на основе воды содержит дополнительно, по меньшей мере, один дополнительный компонент, выбранный из двухслойных, трехслойных силикатов, диспергаторов, связующих, смачивателей, пеногасителей, пигментов, красителей и биоцидов.
7. Способ по п.6, где покрытие на основе воды содержит дополнительно по меньшей мере один из следующих компонентов, вес.%:
0,02-0,5
диспергаторов
0,5-2,0
связующих
0,01-0,5
смачивателей
0,01-0,5
пеногасителей
0-5,0
пигментов
0-5,0
красителей
0,1-0,5
биоцидов
от общего содержания составляющих покрытия на основе воды.
8. Способ по любому одному из пп.1-3, где покрытие на основе воды содержит 20-79,9 вес.%, предпочтительно, 30-50 вес.% воды, от общего содержания составляющих покрытия на основе воды.
9. Способ по любому одному из пп.1-3, где покрытие на основе воды содержит менее 5 вес.%, предпочтительно, менее 3 вес.% органического растворителя.
10. Способ по любому одному из пп.1-3, где горючая жидкость имеет точку воспламенения от -60 до 100°С, предпочтительно, от -20 до 60°С, более предпочтительно, от 10 до 50°С, определенную согласно DIN 51755.
1
10
5
12
1
4
2
10
11. Способ по любому одному из пп.1-3, где горючая жидкость выбрана из горючих алифатических С-С-спиртов, алифатических, циклоалифатических и ароматических С-С-углеводородов, сложных С-С-алкильных эфиров алифатических С-С-карбоновых кислот, простых эфиров, кетонов и их смесей.
2
3
5
12
12. Способ по любому одному из пп.1-3, где горючая жидкость содержит смесь по меньшей мере из одного алифатического С-С-спирта и по меньшей мере из одного алифатического или циклоалифатического С-С-углеводорода.
13. Способ по п.12, где спирт выбран из этанола, пропанола и изопропанола, причем используют углеводород в виде смеси углеводородов, выбранной из простого петролейного эфира, легкого и среднего бензинов, а также уайтспирита.
14. Способ по п.11, где горючая жидкость содержит смесь, состоящую из
20-90 вес.% по меньшей мере одного спирта,
10-40 вес.% по меньшей мере одного углеводорода и/или
10-40 вес.% по меньшей мере одного сложного эфира карбоновой кислоты
от общего содержания составляющих горючей жидкости.
15. Способ по любому одному из пп.1-3, где нанесение горючей жидкости на стадии d) осуществляют путем разбрызгивания горючей жидкости.
2
2
16. Способ по любому одному из пп.1-3, где горючую жидкость наносят в количестве 10-5000 г/м, предпочтительно, 50-1000 г/м.
17. Способ по любому одному из пп.1-3, где после полного сгорания горючей жидкости стадии d) и e) повторяют.
18. Способ по п.17, где горючая жидкость, применяемая при повторении стадий d) и e), отличается от первоначально нанесенной горючей жидкости.
19. Способ по любому одному из пп.1-3, где высушенный слой покрытия, полученный после полного сгорания горючей жидкости, имеет остаточную влажность менее 2%, более предпочтительно, менее 1%, определенную по карбидному методу Ридель-де-Хайена, Зеельце.
20. Способ по любому одному из пп.1-3, где стадии а)-е) повторяют, и где возможно примененное покрытие на основе воды или используемая горючая жидкость, или и то, и другое отличаются от первоначально нанесенного покрытия на основе воды и/или первоначально использованной горючей жидкости, соответственно.
21. Способ по любому одному из пп.1-3, где на стадии e) горючую жидкость поджигают сразу же после ее нанесения, и она сгорает полностью.
22. Способ по любому одному из пп.1-3, где на стадии d) горючую жидкость поджигают во время нанесения, а затем она сгорает полностью.